ПОЛУЧЕНИЕ ДИОКСИДОВ КРЕМНИЯ С КРУПНЫМИ ПОРАМИ И ИХ ПРИМЕНЕНИЕ В ХРОМОВЫХ КАТАЛИЗАТОРАХ ДЛЯ ПОЛИМЕРИЗАЦИИ ОЛЕФИНОВ

1. Композит на основе диоксида кремния характеризующийся
объемной плотностью в диапазоне от 0,08 до 0,4 г/мл;
общим объемом пор от 0,4 до 2,5 мл/г;
2
удельной поверхностью по методу БЭТ от 175 до 375 м/г; и
максимальным диаметром пор от 10 до 80 нм,
где от 0,5 до 40% от общего объема пор композита на основе диоксида кремния приходится на поры с диаметрами в диапазоне от 30 до 100 нм.
2. Композит на основе диоксида кремния по п. 1, отличающийся тем, что средний диаметр пор указанного композита на основе диоксида кремния составляет от 10 до 50 нм.
3. Композит на основе диоксида кремния по п. 1, отличающийся тем, что
объемная плотность составляет от 0,1 до 0,35 г/мл;
общий объем пор составляет от 0,5 до 2 мл/г;
2
удельная поверхность по методу БЭТ составляет от 200 до 375 м/г; и
максимальный диаметр пор составляет от 15 до 50 нм.
4. Композит на основе диоксида кремния по п. 1, отличающийся тем, что
от 40 до 85% от общего объема пор композита на основе диоксида кремния приходится на поры с диаметрами в диапазоне от 10 до 50 нм;
от 1 до 25% от общего объема пор композита на основе диоксида кремния приходится на поры с диаметрами, меньшими или равными 5 нм; и
менее чем или 4% от общего объема пор композита на основе диоксида кремния приходится на поры с диаметрами, меньшими или равными 3 нм.
5. Композит на основе диоксида кремния по п. 1, отличающийся тем, что от 1 до 35% от общего объема пор композита на основе диоксида кремния приходится на поры с диаметрами в диапазоне от 30 до 100 нм.
6. Композит на основе диоксида кремния по п. 1, отличающийся тем, что от 2 до 35% от общего объема пор композита на основе диоксида кремния приходится на поры с диаметрами в диапазоне от 30 до 100 нм.
7. Композит на основе диоксида кремния по п. 1, отличающийся тем, что средний диаметр пор указанного композита на основе диоксида кремния составляет от 9 до 30 нм.
8. Композит на основе диоксида кремния по п. 1, отличающийся тем, что от 40 до 85% от общего объема пор композита на основе диоксида кремния приходится на поры с диаметрами в диапазоне от 10 до 50 нм.
9. Композит на основе диоксида кремния по п. 1, отличающийся тем, что
от 1 до 25% от общего объема пор указанного композита на основе диоксида кремния приходится на поры с диаметрами, меньшими или равными 5 нм; и
менее чем или 4% от общего объема пор указанного композита на основе диоксида кремния приходится на поры с диаметрами, меньшими или равными 3 нм.
10. Композит на основе диоксида кремния по п. 1, отличающийся тем, что
средний диаметр пор указанного композита на основе диоксида кремния составляет от 10 до 50 нм;
от 1 до 25% от общего объема пор указанного композита на основе диоксида кремния приходится на поры с диаметрами, меньшими или равными 5 нм; и
менее чем или 4% от общего объема пор указанного композита на основе диоксида кремния приходится на поры с диаметрами, меньшими или равными 3 нм.
11. Композит на основе диоксида кремния по п. 3, отличающийся тем, что
от 40 до 85% от общего объема пор композита на основе диоксида кремния приходится на поры с диаметрами в диапазоне от 10 до 50 нм;
от 1 до 25% от общего объема пор композита на основе диоксида кремния приходится на поры с диаметрами, меньшими или равными 5 нм; и
менее чем или 4% от общего объема пор композита на основе диоксида кремния приходится на поры с диаметрами, меньшими или равными 3 нм.
12. Композит на основе диоксида кремния по п. 3, отличающийся тем, что средний диаметр пор указанного композита на основе диоксида кремния составляет от 10 до 50 нм.
13. Композит на основе диоксида кремния по п. 12, отличающийся тем, что от 1 до 35% от общего объема пор композита на основе диоксида кремния приходится на поры с диаметрами в диапазоне от 30 до 100 нм.
14. Композит на основе диоксида кремния по п. 3, отличающийся тем, что от 40 до 85% от общего объема пор композита на основе диоксида кремния приходится на поры с диаметрами в диапазоне от 10 до 50 нм.
15. Композит на основе диоксида кремния по п. 3, отличающийся тем, что
от 1 до 25% от общего объема пор указанного композита на основе диоксида кремния приходится на поры с диаметрами, меньшими или равными 5 нм; и
менее чем или 4% от общего объема пор указанного композита на основе диоксида кремния приходится на поры с диаметрами, меньшими или равными 3 нм.
16. Композит на основе диоксида кремния по п. 3, отличающийся тем, что
средний диаметр пор указанного композита на основе диоксида кремния составляет от 10 до 50 нм;
от 1 до 25% от общего объема пор указанного композита на основе диоксида кремния приходится на поры с диаметрами, меньшими или равными 5 нм; и
менее чем или 4% от общего объема пор указанного композита на основе диоксида кремния приходится на поры с диаметрами, меньшими или равными 3 нм.
17. Композит на основе диоксида кремния по п. 3, отличающийся тем, что от 2 до 35% от общего объема пор композита на основе диоксида кремния приходится на поры с диаметрами в диапазоне от 30 до 100 нм.
18. Композит на основе диоксида кремния по п. 3, отличающийся тем, что средний диаметр пор указанного композита на основе диоксида кремния составляет от 9 до 30 нм.
19. Композит на основе диоксида кремния характеризующийся:
объемной плотностью в диапазоне от 0,08 до 0,4 г/мл;
общим объемом пор от 0,4 до 2,5 мл/г;
удельной поверхностью по методу БЭТ от 175 до 375 м2/г; и
максимальным диаметром пор от 10 до 80 нм,
где от 40 до 85% от общего объема пор композита на основе диоксида кремния приходится на поры с диаметрами в диапазоне от 10 до 50 нм.
20. Композит на основе диоксида кремния по п. 19, отличающийся тем, что средний диаметр пор указанного композита на основе диоксида кремния составляет от 10 до 50 нм.
21. Композит на основе диоксида кремния по п. 19, отличающийся тем, что средний диаметр пор указанного композита на основе диоксида кремния составляет от 9 до 30 нм.
22. Композит на основе диоксида кремния по п. 19, отличающийся тем, что от 2 до 35% от общего объема пор композита на основе диоксида кремния приходится на поры с диаметрами в диапазоне от 30 до 100 нм.
23. Композит на основе диоксида кремния по п. 19, отличающийся тем, что
объемная плотность составляет от 0,1 до 0,35 г/мл;
общий объем пор составляет от 0,5 до 2 мл/г;
2
удельная поверхность по методу БЭТ составляет от 200 до 375 м/г; и
максимальный диаметр пор составляет от 15 до 50 нм.
24. Композит на основе диоксида кремния по п. 23, отличающийся тем, что менее чем или 20% от общего объема пор композита на основе диоксида кремния приходится на поры с диаметрами меньшими или равными 5 нм.
25. Композит на основе диоксида кремния по п. 19, отличающийся тем, что
объемная плотность составляет от 0,12 до 0,34 г/мл;
общий объем пор составляет от 0,4 до 1,5 мл/г;
2
удельная поверхность по методу БЭТ составляет от 190 до 375 м/г; и
максимальный диаметр пор составляет от 17 до 40 нм.
26. Композит на основе диоксида кремния по п. 25, отличающийся тем, что менее чем или 4% от общего объема пор композита на основе диоксида кремния приходится на поры с диаметрами меньшими или равными 3 нм.
27. Композит на основе диоксида кремния характеризующийся
объемной плотностью в диапазоне от 0,08 до 0,4 г/мл;
общим объемом пор от 0,4 до 2,5 мл/г;
удельной поверхностью по методу БЭТ от 175 до 375 м2/г; и
максимальным диаметром пор от 10 до 80 нм,
где от 1 до 25% от общего объема пор композита на основе диоксида кремния приходится на поры с диаметрами меньшими или равными 5 нм; и
менее чем или 4% от общего объема пор композита на основе диоксида кремния приходится на поры с диаметрами меньшими или равными 3 нм.
28. Композит на основе диоксида кремния по п. 27, отличающийся тем, что средний диаметр пор указанного композита на основе диоксида кремния составляет от 9 до 30 нм.
29. Композит на основе диоксида кремния по п. 27, отличающийся тем, что
объемная плотность составляет от 0,1 до 0,35 г/мл;
общий объем пор составляет от 0,5 до 2 мл/г;
2
удельная поверхность по методу БЭТ составляет от 200 до 375 м/г; и
максимальный диаметр пор составляет от 15 до 50 нм.
30. Способ получения композита на основе диоксида кремния, включающий
(1) объединение компонента I диоксида кремния и компонента II диоксида кремния в разбавителе, содержащем по меньшей мере 70 мас.% воды, с получением смеси; и
(2) формирование в указанной смеси композита на основе диоксида кремния; при этом:
2
компонент I диоксида кремния содержит частицы диоксида кремния неправильной и несферической формы, характеризующиеся средним отношением размеров по меньшей мере 2:1 и удельной поверхностью по методу БЭТ в диапазоне от 150 до 1000 м/г;
компонент II диоксида кремния включает коллоидный диоксид кремния; и
композит на основе диоксида кремния характеризуется:
объемной плотностью от 0,08 до 0,4 г/мл;
общим объемом пор от 0,4 до 2,5 мл/г;
2
удельной поверхностью по методу БЭТ от 175 до 375 м/г; и
максимальным диаметром пор от 10 до 80 нм.
31. Способ по п. 30, в котором компонент I диоксида кремния включает высокодисперсный диоксид кремния.
32. Способ по п. 30, дополнительно включающий:
объединение хромсодержащего соединения и необязательного титансодержащего соединения с композитом на основе диоксида кремния с получением хромового катализатора на подложке; и
прокаливание хромового катализатора на подложке.
33. Способ по п. 30, в котором
стадия (1) включает объединение хромсодержащего соединения и необязательного титансодержащего соединения с компонентом I диоксида кремния и компонентом II диоксида кремния в разбавителе с получением смеси; и
стадия (2) включает получение в указанной смеси хромового катализатора на подложке.
34. Способ по п. 30, в котором коллоидный диоксид кремния характеризуется средним размером частиц d50 от 3 до 25 нм.
35. Способ по п. 30, в котором количество компонента II диоксида кремния в расчете на общее количество компонента I диоксида кремния и компонента II диоксида кремния находится в диапазоне от 2 до 25 мас.%.
36. Способ по п. 30, в котором компонент I диоксида кремния является непористым.
37. Способ по п. 30, в котором среднее отношение размеров составляет от 3:1 до 50:1.
38. Способ по п. 30, в котором стадия (1) включает объединение титансодержащего соединения с компонентом I диоксида кремния и компонентом II диоксида кремния в разбавителе.
39. Способ по п. 30, в котором хромовый катализатор на подложке содержит от 0,5 до 5 мас.% хрома в расчете на общую массу катализатора.
40. Способ по п. 30, в котором хромовый катализатор на подложке содержит от 0,5 до 5 мас.% хрома в расчете на общую массу катализатора.
41. Способ получения композита на основе диоксида кремния, включающий:
(1) объединение компонента I диоксида кремния и компонента II диоксида кремния в растворителе с получением смеси; и
(2) формирование в указанной смеси композита на основе диоксида кремния; при этом:
компонент I диоксида кремния включает высокодисперсный диоксид кремния;
компонент II диоксида кремния включает соединение кремния; и
композит на основе диоксида кремния характеризуется:
объемной плотностью в диапазоне от 0,08 до 0,4 г/мл;
общим объемом пор от 0,4 до 2,5 мл/г;
2
удельной поверхностью по методу БЭТ от 175 до 375 м/г; и
максимальным диаметром пор от 10 до 80 нм.
42. Способ по п. 41, в котором соединение кремния включает алкоксид кремния, галогенид кремния, гидрид кремния, силан, гидрокарбилсилан, силоксан или любую их комбинацию.
43. Способ по п. 41, в котором соединение кремния включает силикат натрия, этилсиликат, силикатный олигомер или любую их комбинацию.
44. Способ по п. 41, дополнительно включающий
объединение хромсодержащего соединения и необязательного титансодержащего соединения с композитом на основе диоксида кремния с получением хромового катализатора на подложке; и
прокаливание хромового катализатора на подложке.
45. Способ по п. 41, в котором
стадия (1) включает объединение хромсодержащего соединения и необязательного титансодержащего соединения с компонентом I диоксида кремния и компонентом II диоксида кремния в растворителе с получением смеси; и
стадия (2) включает получение в указанной смеси хромового катализатора на подложке.
46. Способ по п. 41, в котором количество компонента II диоксида кремния в расчете на общее количество компонента I диоксида кремния и компонента II диоксида кремния находится в диапазоне от 10 до 90 мас.%.
47. Способ по п. 41, в котором компонент I диоксида кремния является непористым.
48. Способ по п. 41, в котором стадия (1) включает объединение титансодержащего соединения с компонентом I диоксида кремния и компонентом II диоксида кремния в растворителе.
49. Способ по п. 44, в котором хромовый катализатор на подложке содержит от 0,5 до 5 мас.% хрома в расчете на общую массу катализатора.
50. Способ по п. 45, в котором хромовый катализатор на подложке содержит от 0,5 до 5 мас.% хрома в расчете на общую массу катализатора.